(57)【要約】【課題】紙・パルプ製造工程において、ワイヤー、フェルト、ロール等の紙製造設備へのピッチ等の汚れ付着防止効果に優れ、ワイヤーやフェルトの窄水性の低下等の工程トラブルを防止する紙・パルプ製造工程用ピッチ抑制剤およびその工程のピッチ抑制方法を提供する。【解決手段】非イオン界面活性剤、ホスホン酸化合物、有機スルホン酸化合物、さらにエピクロロヒドリン−アンモニア−ジアルキルアミン共重合体あるいはジアリルジアルキルアンモニウムクロライド−アクリルアミド共重合体を有効成分として含有する紙・パルプ製造工程用ピッチ抑制剤、およびこれらのピッチ抑制剤を紙・パルプ製造工程水に添加してピッチ等の汚れを抑制する紙・パルプ製造工程のピッチ抑制方法である。【選択図】なし【特許請求の範囲】
【請求項１】
非イオン界面活性剤、ホスホン酸化合物、有機スルホン酸化合物、およびカチオン性ポリマーを有効成分として含有しており、該カチオン性ポリマーがエピクロロヒドリン−アンモニア−ジアルキルアミン共重合体あるいはジアリルジアルキルアンモニウムクロライド−アクリルアミド共重合体であることを特徴とする紙・パルプ製造工程用ピッチ抑制剤。
【請求項２】
前記エピクロロヒドリン−アンモニア−ジアルキルアミン共重合体が質量平均分子量１０，０００以上１３０，０００以下であることを特徴とする請求項１に記載の紙・パルプ製造工程用ピッチ抑制剤。
【請求項３】
前記エピクロロヒドリン−アンモニア−ジアルキルアミン共重合体が、エピクロロヒドリン−アンモニア−ジメチルアミン共重合体である請求項２または請求項３に記載の紙・パルプ製造工程用ピッチ抑制剤。
【請求項４】
前記非イオン界面活性剤が、ポリオキシアルキレンアルキルアミン、またはポリオキシアルキレンアルキルアミンとポリオキシアルキレングリコールの併用である請求項１から請求項３のいずれか一項に記載の紙・パルプ製造工程用ピッチ抑制剤。
【請求項５】
前記ホスホン酸化合物が、１−ヒドロキシエタン−１，１−ジホスホン酸、アミノトリメチレンホスホン酸、及び２−ホスホノブタン−１，２，４−トリカルボン酸、およびそれらの塩から選択される少なくとも一種である請求項１から請求項４のいずれか一項に記載の紙・パルプ製造工程用ピッチ抑制剤。
【請求項６】
前記有機スルホン酸化合物が、ベンゼンスルホン酸、ｐ−トルエンスルホン酸、メタンスルホン酸、エタンスルホン酸、およびそれらの塩から選択される少なくとも一種である請求項１から請求項５のいずれか一項に記載の紙・パルプ製造工程用ピッチ抑制剤。
【請求項７】
前記紙・パルプ製造工程が紙の原料中に古紙パルプを含有することを特徴とする請求項１から請求項６のいずれか一項に記載の紙・パルプ製造工程のピッチ抑制剤。
【請求項８】
前記紙・パルプ製造工程が紙の原料中に炭酸カルシウムを含有することを特徴とする請求項１から請求項７のいずれか一項に記載の紙・パルプ製造工程のピッチ抑制
【請求項９】
請求項１から請求項８のいずれか一項に記載の紙・パルプ製造工程用ピッチ抑制剤を、紙・パルプ製造工程水に添加・希釈してから紙製造装置に接触させることを特徴とする紙・パルプ製造工程のピッチ抑制方法。
【請求項１０】
前記紙・パルプ製造工程が紙の原料中に古紙パルプを含有することを特徴とする請求項９に記載の紙・パルプ製造工程のピッチ抑制方法。
【請求項１１】
前記紙・パルプ製造工程が紙の原料中に炭酸カルシウムを含有することを特徴とする請求項９または請求項１０に記載の紙・パルプ製造工程のピッチ抑制方法。
【発明の詳細な説明】
【技術分野】
【０００１】
本発明は、紙・パルプ製造工程用ピッチ抑制剤および紙・パルプ製造工程のピッチ抑制方法に関する。
【背景技術】
【０００２】
紙・パルプの製造において、原材料の多様化や抄紙速度の高速化により、原料木材に含まれている天然樹脂や脂肪酸類、古紙及び損紙由来で混入する接着剤やラテックスなどの合成粘着性物質、さらには紙製造工程において使用されるサイズ剤等の添加薬品に由来する有機物を主体とする疎水性粘着物質であるピッチによるピッチトラブルが増加している。
【０００３】
ピッチは、通常、製紙工程のスラリー中にコロイド状に分散しているが、強い剪断力や、ｐＨや水温の急減な変化、硫酸バンドの過剰添加等の何らかの外的作用により、そのコロイド状態が破壊されて、凝集・粗大化すると考えられている。
凝集・粗大化したピッチは、その粘着性により、ファンポンプ、流送配管内、チェスト、ワイヤー、フェルト、ロール等の製造設備に付着し、装置の汚れの原因となり、さらに、この付着物が大きくなった後に剥離し、パルプや紙に再付着することによって、紙欠点や断紙の原因となる。また、ワイヤー、フェルト等に付着した場合は、目詰りによって窄水性が低下し、湿紙含水率の上昇によって、断紙や乾燥工程における紙の乾燥負荷の上昇を引き起こす。
このように、ピッチは、紙の製品品質や生産性の低下を引き起こす原因物質であり、従来から、パルプまたは紙の製造時におけるピッチの凝集や紙の製造設備へのピッチの付着を防止することを目的として、ピッチ抑制剤が使用されている。
【０００４】
ピッチ抑制剤は、パルプスラリーに添加する内添型ピッチ抑制剤と、ワイヤー、フェルト、ロール等の製造設備表面にシャワーによる散布等により直接接触させる外添型ピッチ抑制剤に大別される。
内添型ピッチ抑制剤はパルプスラリー全量に含まれているピッチを処理するのに対して、外添型ピッチ抑制剤はワイヤー、フェルト、ロール等の任意の製造設備表面に散布、噴霧、浸漬等により直接接触させ、設備表面近傍に存在するピッチを選択的に処理する。
このことから、外添型ピッチ抑制剤は、内添型ピッチ抑制剤と比べて、パルプスラリーや紙製品の品質に対して影響を与えず、さらに少ない薬品使用量で任意の設備表面へのピッチ付着を防止することができるといった利点がある。
【０００５】
外添型ピッチ抑制剤を用いたピッチ抑制方法として、従来から様々な方法が提案されている。
カチオン性ポリマーと界面活性剤の２成分を有効成分とするピッチ抑制剤として、特許文献１には、エピクロロヒドリン−ジメチルアミン共重合体と非イオン界面活性剤の２成分を有効成分とするピッチ抑制剤を用いる方法が開示されている。
特許文献１の方法で用いられているピッチ抑制剤には、ピッチや設備表面を親水化することでピッチ付着防止作用を示すカチオン性ポリマーが使用されている。さらに、非イオン界面活性剤を併用することで、ピッチ付着防止効果をさらに高めるとともに、設備表面へのカチオン性ポリマー自体に起因する析出物の蓄積も防止することができる。
【０００６】
さらにピッチ付着防止効果を向上させる方法として、カチオン性ポリマーと界面活性剤にホスホン酸化合物を加えた３成分を有効成分とするピッチ抑制剤を用いた方法が提案されている。
例えば、特許文献２には、ポリジアリルジメチルアンモニウム塩あるいはエピクロロヒドリン−ジアルキルアミン共重合体から選択されるカチオン性ポリマー（分子量２０，０００〜１００，０００）と高級脂肪族アミンにエチレンオキサイドまたはエチレンオキサイドとプロピレンオキサイドを付加させた非イオン界面活性剤と１−ヒドロキシエタン−１，１−ジホスホン酸（ＨＥＤＰ）とを有効成分として含有する紙・パルプ製造工程用ピッチ抑制剤を用いる方法が開示されている。
【０００７】
特許文献３には、（Ａ）炭素数２〜４のアルキレン基を有するジカルボン酸のジメチルエステルもしくはジエチルエステルまたはベンジルアルコール、（Ｂ）グリコール系化合物、および（Ｃ）有機ホスホン酸、有機カルボン酸、有機スルホン酸、無機酸またはその塩を含有して界面活性剤を使用しない紙・パルプ製造工程用の低起泡性汚れ防止剤が開示されている。
【０００８】
特許文献４には、（Ａ）特定のポリエーテルエステルアミド、および（Ｂ）非イオン性界面活性剤、イオン性界面活性剤、イオン性ポリマー、酸性化合物および塩基性化合物の少なくとも一種を含有する抄紙機汚れ付着防止剤組成物が開示されている。
【０００９】
しかし、用水のクローズド化、古紙利用率の増加、ワイヤーやフェルトの織り構造の複雑化、シュープレス抄造の普及による脱水処理量の増加など近年の操業状況に起因してピッチに由来するトラブルは増加傾向にある。さらに、従来から紙の緻密性、不透明度、平滑性等を向上させるためにタルク、炭酸カルシウム、カオリン、クレー等が填料として紙に配合されてきたが、近年では紙の劣化防止効果や不透明性が高く安価な炭酸カルシウムを多量に使用できる中性抄紙が従来の酸性抄紙に代わって定着していることにより、炭酸カルシウムとピッチの複合汚れの発生も増大している。上記方法では設備表面へのピッチ等の汚れ付着防止効果は不十分であり、さらに有効なピッチ抑制剤およびピッチ抑制方法が望まれている。
【先行技術文献】
【特許文献】
【００１０】
【特許文献１】特開平２−１８２９９５号公報
【特許文献２】特開２００４−０４４０６７号公報
【特許文献３】特開２０１４−２２１９５７号公報
【特許文献４】特開２００８−２４０２２７号公報
【発明の概要】
【発明が解決しようとする課題】
【００１１】
このような状況において、本発明が解決しようとする課題は、紙の製造工程、特に古紙パルプを含む原料から紙を製造する工程や炭酸カルシウムを多用する中性紙の製造工程において、ピッチ付着防止効果に優れたピッチ抑制剤およびピッチ抑制方法を提供することである。
【課題を解決するための手段】
【００１２】
本発明者らは、前記課題を解決するために鋭意研究を重ねた結果、特定のカチオン性ポリマー、非イオン界面活性剤、ホスホン酸化合物、および有機スルホン酸化合物の４成分を有効成分とするピッチ抑制剤が優れたピッチ付着防止効果を有し、特に炭酸カルシウムとピッチ由来の複合ピッチに対して優れた効果を示すことを見出し、本発明を完成するに至った。
【００１３】
すなわち、本発明は以下の構成からなる。
（１）
非イオン界面活性剤、ホスホン酸化合物、有機スルホン酸化合物、およびカチオン性ポリマーとしてエピクロロヒドリン−アンモニア−ジアルキルアミン共重合体あるいはジアリルジアルキルアンモニウムクロライド−アクリルアミド共重合体を有効成分として含有する紙・パルプ製造工程用ピッチ抑制剤である。
（２）
（１）の発明において、前記エピクロロヒドリン−アンモニア−ジアルキルアミン共重合体の質量平均分子量が、１０，０００以上１３０，０００以下である紙・パルプ製造工程用ピッチ抑制剤である。
（３）
（１）または（２）の発明において、前記エピクロロヒドリン−アンモニア−ジアルキルアミン共重合体が、エピクロロヒドリン−アンモニア−ジメチルアミン共重合体である紙・パルプ製造工程用ピッチ抑制剤である。
（４）
（１）から（３）のいずれかの発明において、前記非イオン界面活性剤が、ポリオキシアルキレンアルキルアミン、またはポリオキシアルキレンアルキルアミンとポリオキシアルキレングリコールの併用である紙・パルプ製造工程用ピッチ抑制剤である。
（５）
（１）から（４）のいずれかの発明において、前記ホスホン酸化合物が、１−ヒドロキシエタン−１，１−ジホスホン酸、アミノトリメチレンホスホン酸、及び２−ホスホノブタン−１，２，４−トリカルボン酸、およびそれらの塩から選択される少なくとも一種である紙・パルプ製造工程用ピッチ抑制剤である。
（６）
（１）から（５）のいずれかの発明において、前記有機スルホン酸化合物が、ベンゼンスルホン酸、ｐ−トルエンスルホン酸、メタンスルホン酸、エタンスルホン酸、およびそれらの塩から選択される少なくとも一種である紙・パルプ製造工程用ピッチ抑制剤である。
（７）
（１）から（６）のいずれかの発明において、前記紙・パルプ製造工程が紙の原料中に古紙パルプを含有する紙・パルプ製造工程のピッチ抑制剤である。
（８）
（１）から（７）のいずれかの発明において、前記紙・パルプ製造工程が紙の原料中に炭酸カルシウムを含有する紙・パルプ製造工程のピッチ抑制剤である。
（９）
（１）から（８）のいずれかの発明の紙・パルプ製造工程用ピッチ抑制剤を、紙・パルプ製造工程水に添加・希釈してから紙製造装置に接触させる紙・パルプ製造工程のピッチ抑制方法である。
（１０）
（９）の発明において、前記紙・パルプ製造工程の紙の原料が古紙パルプを含有する紙・パルプ製造工程のピッチ抑制方法である。
（１１）
（９）または（１０）の発明において、前記紙・パルプ製造工程の紙の原料が炭酸カルシウムを含有する紙・パルプ製造工程のピッチ抑制方法である。
【発明の効果】
【００１４】
本発明のピッチ抑制剤を用いることにより、紙・パルプの製造工程、特に古紙パルプや炭酸カルシウムを含む原料から紙を製造する工程におけるワイヤー、フェルト、ロール等の製造設備表面にピッチ等の汚れが付着するのを効果的に抑制し、ワイヤーやフェルト等の窄水性の低下、紙欠点や断紙の発生等の工程トラブルを防止し、紙製品の品質および生産性を向上させることができる。
【発明を実施するための形態】
【００１５】
本発明のピッチ抑制剤および、これを用いた紙製造設備のピッチ抑制方法は、非イオン界面活性剤、ホスホン酸化合物、有機スルホン酸化合物、さらにカチオン性ポリマーとしてエピクロロヒドリン−アンモニア−ジアルキルアミン共重合体あるいはジアリルジアルキルアンモニウムクロライド−アクリルアミド共重合体（以下、「本発明のカチオン性ポリマー」ともいう）を有効成分として含有する紙・パルプ製造工程用ピッチ抑制剤およびこれらのピッチ抑制剤を紙・パルプ製造工程水に添加してピッチの汚れを抑制するピッチ抑制方法である。
【００１６】
本発明で用いられる非イオン界面活性剤として、具体的には、脂肪族アルコールへのアルキレンオキシド付加物であるポリオキシアルキレンアルキルエーテル、アルキルフェノールへの付加物であるポリオキシアルキレンアルキルフェニルエーテル、ソルビタン脂肪酸エステルへの付加物であるポリオキシアルキレンソルビタン脂肪酸エステル、グリセリン脂肪酸エステルへの付加物であるポリオキシアルキレングリセリン脂肪酸エステル、ペンタエリスリトール脂肪酸エステルへの付加物であるポリオキシアルキレンペンタエリスリトール脂肪酸エステル、脂肪酸への付加物であるポリオキシアルキレン脂肪酸エステル、脂肪酸アミドへの付加物であるポリオキシアルキレン脂肪酸アミド、脂肪族アミンへの付加物であるポリオキシアルキレンアルキルアミン、グリコールへの付加物であるポリオキシアルキレングリコール等が挙げられる。上記脂肪族化合物は飽和および不飽和のいずれであってもよい。
付加するアルキレンオキサイドとして、エチレンオキサイド、プロピレンオキサイド、ブチレンオキサイド、これらの混合物等が挙げられる。分子中に含まれるオキシアルキレン基が２種以上であるアルキレンオキサイド付加物においては、ブロック共重合体及びランダム共重合体のいずれであってもよい。これらの非イオン界面活性剤は、１種単独で又は２種以上を混合して使用することができる。
これらの中で、ポリオキシアルキレンアルキルアミン単独、またはポリオキシアルキレングリコールとの併用が好ましく、併用の場合の混合比率は９５：５〜５：９５が好ましい。  ポリオキシアルキレンアルキルアミンとしてはピッチ付着防止効果の点から、炭素数１０〜２０の飽和または不飽和の脂肪族アミンに、エチレンオキサイドを５〜３０モル付加させたもの、プロピレンオキサイドを０〜１５モル付加させたものが特に好ましい。炭素数１０〜２０の飽和または不飽和の脂肪族アミンの具体例としては、デシルアミン、ラウリルアミン、ミリスチルアミン、パルミチルアミン、ステアリルアミン、オレイルアミン等を挙げることができる。  ポリオキシアルキレングルコールとしては炭素数２〜１０の二価アルコールにエチレンオキサイド、プロピレンオキサイドを付加させたものが好ましい。炭素数２〜１０の二価アルコールとしては、例えば、エチレングリコール、プロピレングリコール、トリメチレングリコール、１,２−ブタンジオール、１,３−ブタンジオール、１,４−ブタンジオール、２,３−ブタンジオール、１,５−ペンタンジオール、ネオペンチルグリコール、１,６−ヘキサンジオール、２−エチル−１,３−ヘキサンジオール、１,３−ノナンジオールなどを挙げることができる。
【００１７】
本発明で用いられるホスホン酸化合物として、具体的には、アミノトリメチレンホスホン酸（ＡＴＭＰ）、エチレンジアミンテトラメチレンホスホン酸、トリメチレンジアミンテトラメチレンホスホン酸、ヘキサメチレンジアミンテトラメチレンホスホン酸、ジエチレントリアミンペンタ（メチレンホスホン酸）、１−ヒドロキシエタン−１，１−ジホスホン酸（ＨＥＤＰ）、１−ヒドロキシプロパン−１，１−ジホスホン酸、１−アミノプロパン−１，１−ジホスホン酸、及び２−ホスホノブタン−１，２，４−トリカルボン酸（ＰＢＴＣ）等、およびそれらの塩が挙げられる。
これらの中で、１−ヒドロキシエタン−１，１−ジホスホン酸（ＨＥＤＰ）、アミノトリメチレンホスホン酸（ＡＴＭＰ）、２−ホスホノブタン−１，２，４−トリカルボン酸（ＰＢＴＣ）、ならびに、これらのアルカリ金属塩が好ましい。
アルカリ金属塩としては、ナトリウム塩およびカリウム塩などが挙げられる。これらのホスホン酸化合物は、１種単独で又は２種以上を混合して使用することができる。
本発明のピッチ抑制剤における各成分の配合比率において、好ましくは本発明のカチオン性ポリマーと非イオン界面活性剤の合計量１００質量部に対してホスホン酸化合物１〜５００質量部、より好ましくは２〜５０質量部である。
【００１８】
本発明で用いられる有機スルホン酸化合物として、ベンゼンスルホン酸、ｐ−トルエンスルホン酸、メタンルホン酸、エタンスルホン酸等、およびそれらの塩が挙げられ、特により顕著な汚れ防止効果が発揮される点から、メタンスルホン酸およびその塩が好ましい。
本発明のピッチ抑制剤における有機スルホン酸化合物の配合比率は、本発明のカチオン性ポリマー、非イオン界面活性剤およびホスホン酸化合物の合計量１００質量部に対して有機スルホン酸化合物１〜１００質量部、好ましくは３〜５０質量部である。
【００１９】
本発明で用いられるカチオン性ポリマーであるエピクロロヒドリン−アンモニア−ジアルキルアミン共重合体は、
一般式（１）：
【化１】
2020045593.tif 000002
式中、Ｒ１、Ｒ２はアルキル基で、互いに同じでも異なってもよく、ｍ、ｎは、整数であってエピクロロヒドリン−アンモニア−ジアルキルアミン共重合体の分子量が１０，０００以上１５０，０００以下に相当する整数、特に分子量が１０，０００以上１３０，０００以下に相当する整数が好ましい）で表される。ここで一般式（１）は構成単位の共重合比を表しており、ブロック共重合体ではない。
【００２０】
一般式（１）で表されるエピクロロヒドリン−アンモニア−ジアルキルアミン共重合体として、具体的には、エピクロロヒドリン−アンモニア−ジメチルアミン共重合体およびエピクロロヒドリン−アンモニア−ジエチルアミン共重合体等が挙げられ、エピクロロヒドリン−アンモニア−ジメチルアミン共重合体が特に好ましい。エピクロロヒドリン−アンモニア−ジアルキルアミン共重合体の質量平均分子量は、ピッチ抑制効果や鉄分等との凝集物抑制等の観点から、質量平均分子量１０，０００以上１５０，０００以下が好ましく、特に１０，０００以上１３０，０００以下が好ましい。
【００２１】
本発明で用いられるカチオン性ポリマーであるジアリルジアルキルアンモニウムクロライド−アクリルアミド共重合体は、一般式（２）：
【化２】
2020045593.tif 000003
（式中、Ｒ１、Ｒ２はアルキル基で互いに同じでも異なってもよく、ｌ、ｍ、ｎは整数、ｌ≧ｌかつｍ≧１）で表される。
一般式（２）で表されるジアリルジアルキルアンモニウムクロライド−アクリルアミド共重合体として、具体的には、ジアリルジメチルアンモニウムクロライド−アクリルアミドおよびジアリルジエチルアンモニウムクロライド−アクリルアミド共重合体等が挙げられ、ジアリルジメチルアンモニウムクロライド−アクリルアミド共重合体が特に好ましい。ジアリルジアルキルアンモニウムクロライド−アクリルアミド共重合体の質量平均分子量は、ピッチ抑制効果の観点から３０，０００以上１５０，０００以下が好ましい。
【００２２】
本発明のピッチ抑制剤におけるカチオン性ポリマーであるエピクロロヒドリン−アンモニア−ジアルキルアミン共重合体あるいはジアリルジアルキルアンモニウムクロライド−アクリルアミド共重合体と非イオン界面活性剤との質量比は、カチオン性ポリマー１００質量部に対して、非イオン界面活性剤は２５〜５００質量部が好ましい。より好ましくは、カチオン性ポリマー１００質量部に対して、非イオン界面活性剤は１００〜３００質量部である。
【００２３】
本発明のピッチ抑制剤には、紙・パルプ製造工程水に添加する際に必要に応じて、界面活性剤、重合体、キレート剤、ビルダー、有機酸、ｐＨ調整剤、溶剤、消泡剤、殺菌剤、防腐剤、着色料及び香料などを含有してもよい。
本発明のピッチ抑制剤は、紙の製造に際して用いられる、濾水性向上剤、歩留り向上剤、凝結剤、サイズ剤、他のピッチ抑制剤、潤滑剤、剥離性向上剤、洗浄剤、スライム防止剤、スケール防止剤、酸及びアルカリなどの添加剤と併用することもできる。
【００２４】
本発明のピッチ抑制剤の適用対象となる原料パルプの種類に制限はなく、クラフトパルプおよびサルファイトパルプ等の晒化学パルプまたは未晒化学パルプ、砕木パルプおよびサーモメカニカルパルプなどの晒機械パルプまたは未晒機械パルプ、新聞古紙、雑誌古紙、段ボール古紙および脱墨古紙などの古紙パルプ、マシン損紙およびコート損紙等のブロークパルプが挙げられる。
本発明のピッチ付着防止効果が顕著に表れるのは古紙パルプを使用する場合であり、特に効果が顕著に表れるのは古紙パルプを１０質量％以上含有する原料を使用する場合である。
本発明のピッチ抑制剤は、酸性、中性及びアルカリ性条件下で行われる紙の製造に適用することができ、製造される紙の種類に制限はないが、填料等として炭酸カルシウムが多用される場合、特に中性紙製造の場合では炭酸カルシウムと有機物主体のピッチが複合した汚れに対する防止効果が大きい。  
この紙としては、例えば新聞用紙、上質紙や微塗工紙などの印刷用紙、コピー用紙のＰＰＣ用紙や感熱紙原紙などの情報用紙、純白ロール紙や晒クラフト紙などの包装用紙、ティッシュペーパーやトイレットペーパーなどの衛生用紙、食品容器原紙や塗工印刷用原紙などの雑種紙、ライナーや中しん原紙などの段ボール原紙、白板紙や色板紙などの紙器用板紙、石膏ボードや紙管原紙などの雑板紙などが挙げられる。
【００２５】
本発明のピッチ抑制剤は、紙製造装置に直接接触させることによって紙製造装置へのピッチ付着を防止することができる。紙製造装置に接触させる際には、ピッチ抑制剤を、ロールやフェルトのシャワー水、水ドクター添加水等の紙・パルプ製造工程水で希釈してから、紙製造装置に散布、噴霧、浸漬などにより接触させることが好ましく、紙・パルプ製造工程水へのピッチ抑制剤の添加量は、存在するピッチの量により左右されるが、通常、希釈する水中に５〜２，０００ｍｇ／Ｌ、好ましくは、１０〜５００ｍｇ／Ｌとなるように添加するとよい。
【００２６】
本発明のピッチ抑制剤を接触させる製造設備としては、例えば、ワイヤー、フェルト、センターロール、テーブルロール、ブレストロール、ダンディロール、ワイヤーリターンロール、クーチロール、プレスロール、サクションロール、ペーパーロール、バッキングロール、スライスリップ、フォーミングボード、フォイル、ドクター、サクションボックス、ユールボックス、カンバスなどが挙げられる。この中で、ポリエステル樹脂やナイロン樹脂などの疎水性樹脂を主成分とするワイヤーやフェルトに特に有効である。
【００２７】
紙の製造工程において、本発明のピッチ抑制剤を製造設備に接触させるには、例えば製造設備の稼動前または稼動中に、連続的にまたは間欠的に接触させればよく、特に製造設備の稼動中に連続的に接触させるのが好ましい。また、上述したように、シャワー水として散布、噴霧、浸漬等で接触させる方法が好ましいが、目的とする製造設備以外の製造設備にピッチ抑制剤を接触させることによって、対象となる製造設備に間接的に接触させてもよい。
【００２８】
本発明のピッチ抑制剤を添加する水としては、井戸水等の地下水、河川水または湖沼水等の表層水、工業用水等の新水、回収水、排水処理水等の再利用水のいずれか、またはこれらを混合して使用することができる。
【実施例】
【００２９】
本発明を実施例および試験例により以下に説明するが、本発明はこれらの実施例および試験例により限定されるものではない。
【００３０】
実施例および比較例で使用したピッチ抑制剤の配合およびピッチ付着防止試験結果を表１に示す。
【００３１】
【表１】
2020045593.tif 000004
［注］ＥＣＨ：エピクロロヒドリン
ＤＭＡ：ジメチルアミン
Ａｍ：アンモニア
ＤＡＤＭＡＣ：ジアリルジメチルアンモニウムクロライド
ＡＡ：アクリルアミド
ｐＤＡＤＭＡＣ：ポリジアリルジメチルアンモニウムクロライド
ＰＯＡＳＡ：ポリオキシアルキレンステアリルアミン（エチレンオキサイド２０モル、プロピレンオキサイド２モルを付加したステアリルアミン）
ＰＯＡＧ：ポリオキシアルキレングリコール
ＨＥＤＰ：１−ヒドロキシエタン−１，１−ジホスホン酸
ＭＳＡ：メタンスルホン酸
ＡＤＢＡＣ：アルキルジメチルベンジルアンモニウムクロライド
（三洋化成工業株式会社「カチオンＧ−５０」）
【００３２】
（ピッチ付着防止試験）
（１）クラフトパルプのみを原料とするクラフト紙抄造マシンで実際に使用されたフェルト（クラフト紙マシン・フェルト）、または、古紙を原料（古紙パルプ含有率９０％以上）とする板紙抄造マシンで実際に使用されたフェルト（板紙マシン・フェルト）、または炭酸カルシウムを填料（紙の１５質量％配合）として使用したＰＰＣ用紙マシンで実際に使用されたフェルト（ＰＰＣ用紙マシン・フェルト）をエタノール：シクロヘキサン＝１：２（容積比）の混合溶媒で抽出。得られたピッチ成分を再度、エタノール：シクロヘキサン＝１：２（容積比）に溶解し、１０％（ｗ／ｖ）のピッチ溶解液を調製した。
（２）２００ｍｌトールビーカーに、上記実施例および比較例の各ピッチ抑制剤を１００ｍｇ／Ｌとなるように水道水で希釈した試験水（１５０ｍｌ）を作成した。試験水に６０メッシュ・ポリエステル網（２０ｍｍ×６０ｍｍ×０．２８ｍｍ、目開き０．２７３ｍｍ、糸径０．１５０ｍｍ）を浸漬し、室温、６００ｒｐｍで攪拌した。
（３）試験水に１０％（ｗ／ｖ）のピッチ溶解液を１００ｍｇ／Ｌとなるように添加し、室温、６００ｒｐｍで２時間撹拌した。
（４）ポリエステル網を取り出し、純水で十分水洗した後、スダンブラックＢ染色液（スダンブラックＢを０．５％（ｗ／ｖ）となるように７０％（ｖ／ｖ）エタノールに溶解したもの）に２０分間浸漬し、５０％（ｖ／ｖ）エタノールに浸漬後、純水で水洗し、自然乾燥した。
（５）ハンディ色彩計ＮＲ−１１Ａ（日本電色工業株式会社製）を用いて、染色したポリエステル網のピッチ付着面について、左半面３箇所（上部、中部、下部）、右半面３箇所（上部、中部、下部）の計６箇所の色差ΔＥ（ａｂ）を測定し、平均値を算出した。
（６）ピッチ抑制剤無添加の場合での色差ΔＥ（ａｂ）の平均値をピッチ相対付着量１０として、各ピッチ抑制剤添加時のピッチ相対付着量を次式から算出した。
薬剤添加時のピッチ相対付着量
＝薬剤添加時のΔＥ（ａｂ）平均値÷薬剤無添加時のΔＥ（ａｂ）平均値×１０
（７）得られた薬剤添加時のピッチ相対付着量の小数点以下を四捨五入して整数とし、数字の小さい方が薬剤のピッチに対する付着防止効果が高いものと評価した。
【００３３】
（炭酸カルシウムとピッチの複合汚れ付着防止試験）
（１）炭酸カルシウムを填料（紙の１５質量％配合）として使用したＰＰＣ用紙マシンで実際に使用されたフェルト（ＰＰＣ用紙マシン・フェルト）をエタノール：シクロヘキサン＝１：２（容積比）の混合溶媒で抽出。得られたピッチ成分を再度、エタノール：シクロヘキサン＝１：２（容積比）に溶解し、１０％（ｗ／ｖ）のピッチ溶解液を調製した。
（２）２００ｍｌトールビーカーに、フェルトの無機汚れ成分として炭酸カルシウム（試薬特級、キシダ化学株式会社製）を２，５００ｍｇ／L、上記実施例および比較例の各ピッチ抑制剤を１００ｍｇ／Ｌとなるように水道水で希釈した試験水（１５０ｍｌ）を作成した。試験水に秤量済みの６０メッシュ・ポリエステル網（２０ｍｍ×６０ｍｍ×０．２８ｍｍ、目開き０．２７３ｍｍ、糸径０．１５０ｍｍ、質量Ｗ１）を浸漬し、室温、６００ｒｐｍで攪拌した。
（３）試験水に１０％（ｗ／ｖ）のピッチ溶解液を５０ｍｇ／Ｌとなるように添加し、室温、６００ｒｐｍで３時間撹拌した。
（４）ポリエステル網を取り出し、室温乾燥した後、乾燥質量Ｗ２を測定。
（５）各ピッチ抑制剤添加時の炭酸カルシウム＋ピッチ複合汚れ付着量Ｗ３を次式から算出した。
薬剤添加時の炭酸カルシウム＋ピッチ複合汚れ付着量Ｗ３（ｍｇ）＝Ｗ２−Ｗ１
（６）ピッチ抑制剤無添加時の炭酸カルシウム＋ピッチ複合汚れ付着量Ｗ０（ｍｇ）も同様に算出し、薬剤添加時の炭酸カルシウム＋ピッチ複合汚れ相対付着量を次式から算出した。
薬剤添加時の炭酸カルシウム＋ピッチ複合汚れ相対付着量＝Ｗ３÷Ｗ０×１０
（７）得られた薬剤添加時の炭酸カルシウム＋ピッチ複合汚れ相対付着量の小数点以下を四捨五入して整数とし、数字の小さい方が薬剤の炭酸カルシウムとピッチの複合汚れに対する付着防止効果が高いものと評価した。
【００３４】
（実施例１〜６および比較例１〜６）
クラフト紙マシン・フェルトから抽出したピッチに対して、有機スルホン酸を含有し、カチオン性ポリマーとしてエピクロロヒドリン−アンモニア−ジメチルアミン（ＥＣＨ／Ａｍ／ＤＭＡ）共重合体（質量平均分子量１０，０００、６０，０００、８０，０００、または１３０，０００）あるいはジアリルジアルキルアンモニウムクロライド−アクリルアミド共重合体（質量平均分子量６０，０００）を配合したピッチ抑制剤（実施例１〜６）は、有機スルホン酸を含有しないＥＣＨ／Ａｍ／ＤＭＡ共重合体（質量平均分子量６０，０００）配合品（比較例３）やＤＡＤＭＡＣ／ＡＡ共重合体（質量平均分子量６０，０００）配合品（比較例４）よりも高いピッチ付着防止効果を示し、ｐＤＡＤＭＡＣ（質量平均分子量６０，０００）配合品（比較例１、比較例２）とは同等の効果を示した。
比較例５は実施例２でＥＣＨ／Ａｍ／ＤＭＡ共重合体とＭＳＡを除いた場合であり、比較例６は実施例２でＥＣＨ／Ａｍ／ＤＭＡ共重合体を除いてＡＤＢＡＣを添加した場合であるが、比較例５および比較例６のピッチ抑制剤は実施例２と比べてピッチ付着防止効果は大幅に低下した。
一方、板紙マシン・フェルトから抽出したピッチに対しては、実施例１〜６のピッチ抑制剤はｐＤＡＤＭＡＣ（質量平均分子量６０，０００）配合品（比較例１、比較例２）、ＥＣＨ／Ａｍ／ＤＭＡ共重合体（質量平均分子量６０，０００）配合品（比較例３）、ＤＡＤＭＡＣ／ＡＡ共重合体（質量平均分子量６０，０００）配合品（比較例４）よりも高いピッチ付着防止効果を示した。
比較例５は実施例２でＥＣＨ／Ａｍ／ＤＭＡ共重合体とＭＳＡを除いた場合であり、比較例６は実施例２でＥＣＨ／Ａｍ／ＤＭＡ共重合体を除いてＡＤＢＡＣを添加した場合であるが、比較例５および比較例６のピッチ抑制剤は実施例２と比べてピッチ付着防止効果は大幅に低下した。
炭酸カルシウムとＰＰＣ用紙マシン・フェルトから抽出したピッチから成る複合汚れに対しては、実施例１〜６のピッチ抑制剤はｐＤＡＤＭＡＣ（質量平均分子量６０，０００）配合品（比較例１、比較例２）、ＥＣＨ／Ａｍ／ＤＭＡ共重合体（質量平均分子量６０，０００）配合品（比較例３）、ＤＡＤＭＡＣ／ＡＡ共重合体（質量平均分子量６０，０００）配合品（比較例４）よりも高い汚れ付着防止効果を示した。
比較例５は実施例２でＥＣＨ／Ａｍ／ＤＭＡ共重合体とＭＳＡを除いた場合であり、比較例６は実施例２でＥＣＨ／Ａｍ／ＤＭＡ共重合体を除いてＡＤＢＡＣを添加した場合であるが、比較例５および比較例６のピッチ抑制剤は実施例２と比べて汚れ付着防止効果は大幅に低下した。
尚、非イオン界面活性剤としてＰＯＡＳＡ単独使用の実施例５とＰＯＡＳＡとＰＯＡＧを８：２（ｗ／ｗ）の配合比で併用した実施例２は、クラフト紙マシン・フェルトおよび板紙マシン・フェルトから抽出したピッチに対して同等の良好な付着防止効果を示した。さらに炭酸カルシウムとＰＰＣ用紙マシン・フェルトから抽出したピッチから成る複合汚れに対しても、同等の良好な付着防止効果を示した。
【００３５】
（実施例７および比較例７，８）
実施例２よりも非イオン界面活性剤の含量を減らしたピッチ抑制剤（実施例７）は、ピッチの種類によらず、実施例２、５と比べて、ピッチ付着防止効果は低下した。
クラフト紙マシン・フェルトから抽出したピッチに対して、実施例７は、ｐＤＡＤＭＡＣ（質量平均分子量６０，０００）配合品（比較例７）、ＤＡＤＭＡＣ／ＡＡ共重合体（質量平均分子量６０，０００）配合品（比較例８）よりも高いピッチ付着防止効果を示した。
板紙マシン・フェルトから抽出したピッチに対しては、実施例７のピッチ抑制剤はｐＤＡＤＭＡＣ（質量平均分子量６０，０００）配合品（比較例７）、ＤＡＤＭＡＣ／ＡＡ共重合体（質量平均分子量６０，０００）配合品（比較例８）よりも大幅に高いピッチ付着防止効果を示した。
炭酸カルシウムとＰＰＣ用紙マシン・フェルトから抽出したピッチから成る複合汚れに対しては、実施例７のピッチ抑制剤はｐＤＡＤＭＡＣ（質量平均分子量６０，０００）配合品（比較例７）、ＤＡＤＭＡＣ／ＡＡ共重合体（質量平均分子量６０，０００）配合品（比較例８）よりも大幅に高い汚れ付着防止効果を示した。
【００３６】
（実施例８および比較例９，１０）
実施例２よりも非イオン界面活性剤の含量を増やしたピッチ抑制剤（実施例８）は、ピッチの種類によらず、実施例２と比べて、ピッチ付着防止効果は向上した。
クラフト紙マシン・フェルトから抽出したピッチに対して、実施例８は、ＤＡＤＭＡＣ／ＡＡ共重合体（質量平均分子量６０，０００）配合品（比較例１０）よりも高いピッチ付着防止効果を示し、ｐＤＡＤＭＡＣ（質量平均分子量６０，０００）配合品（比較例９）とは同等の効果を示した。
しかし、板紙マシン・フェルトから抽出したピッチに対しては、実施例８のピッチ抑制剤はｐＤＡＤＭＡＣ（質量平均分子量６０，０００）配合品（比較例９）、ＤＡＤＭＡＣ／ＡＡ共重合体（質量平均分子量６０，０００）配合品（比較例１０）よりも大幅に高いピッチ付着防止効果を示した。
炭酸カルシウムとＰＰＣ用紙マシン・フェルトから抽出したピッチから成る複合汚れに対しては、板紙マシン・フェルトから抽出したピッチの場合と同様に実施例８のピッチ抑制剤はｐＤＡＤＭＡＣ（質量平均分子量６０，０００）配合品（比較例９）、ＤＡＤＭＡＣ／ＡＡ共重合体（質量平均分子量６０，０００）配合品（比較例１０）よりも大幅に高い汚れ付着防止効果を示した。
【００３７】
（実施例９および比較例１１，１２）
実施例２よりもＨＥＤＰの含量を減らしたピッチ抑制剤（実施例９）は、ピッチの種類によらず、実施例２と比べて、ピッチ付着防止効果は低下した。
クラフト紙マシン・フェルトから抽出したピッチに対して、実施例９は、ＤＡＤＭＡＣ／ＡＡ共重合体（質量平均分子量６０，０００）配合品（比較例１２）よりも高いピッチ付着防止効果を示し、ｐＤＡＤＭＡＣ（質量平均分子量６０，０００）配合品（比較例１１）とは同等の効果を示した。
しかし、板紙マシン・フェルトから抽出したピッチに対しては、実施例９のピッチ抑制剤はｐＤＡＤＭＡＣ（質量平均分子量６０，０００）配合品（比較例１１）、ＤＡＤＭＡＣ／ＡＡ共重合体（質量平均分子量６０，０００）配合品（比較例１２）よりも大幅に高いピッチ付着防止効果を示した。
炭酸カルシウムとＰＰＣ用紙マシン・フェルトから抽出したピッチから成る複合汚れに対しては、実施例９のピッチ抑制剤はｐＤＡＤＭＡＣ（質量平均分子量６０，０００）配合品（比較例１１）、ＤＡＤＭＡＣ／ＡＡ共重合体（質量平均分子量６０，０００）配合品（比較例１２）よりも大幅に高い汚れ付着防止効果を示した。  
【００３８】
（実施例１０および比較例１３，１４）
実施例２よりもＨＥＤＰの含量を増やしたピッチ抑制剤（実施例１０）は、ピッチの種類によらず、実施例２と比べて、ピッチ付着防止効果は向上した。
クラフト紙マシン・フェルトから抽出したピッチに対して、実施例１０は、ＤＡＤＭＡＣ／ＡＡ共重合体（質量平均分子量６０，０００）配合品（比較例１４）よりも高いピッチ付着防止効果を示し、ｐＤＡＤＭＡＣ（質量平均分子量６０，０００）配合品（比較例１３）とは同等の効果を示した。
しかし、板紙マシン・フェルトから抽出したピッチに対しては、実施例１０のピッチ抑制剤はｐＤＡＤＭＡＣ（質量平均分子量６０，０００）配合品（比較例１３）、ＤＡＤＭＡＣ／ＡＡ共重合体（質量平均分子量６０，０００）配合品（比較例１４）よりも大幅に高いピッチ付着防止効果を示した。
炭酸カルシウムとＰＰＣ用紙マシン・フェルトから抽出したピッチから成る複合汚れに対しては、実施例１０のピッチ抑制剤はｐＤＡＤＭＡＣ（質量平均分子量６０，０００）配合品（比較例１３）、ＤＡＤＭＡＣ／ＡＡ共重合体（質量平均分子量６０，０００）配合品（比較例１４）よりも大幅に高い汚れ付着防止効果を示した。
【００３９】
実施例１〜６および比較例１〜６のピッチ抑制剤の組成において、ホスホン酸化合物として、ＨＥＤＰの代わりにアミノトリメチレンホスホン酸（ＡＴＭＰ）または２−ホスホノブタン−１，２，４−トリカルボン酸（ＰＢＴＣ）を用いたピッチ抑制剤を調製し、クラフト紙マシン・フェルトおよび板紙マシン・フェルトから抽出したピッチに対するピッチ付着防止試験を実施した。
さらに炭酸カルシウムとＰＰＣ用紙マシン・フェルトから抽出したピッチから成る複合汚れに対する汚れ付着防止試験も実施した。
その結果、ＡＴＭＰまたはＰＢＴＣを配合したピッチ抑制剤においても、ＨＥＤＰを配合したピッチ抑制剤（実施例１〜６および比較例１〜６）と同様のピッチ付着防止効果、および炭酸カルシウムとピッチの複合汚れ付着防止効果が得られた。
【００４０】
実施例１〜６および比較例１〜６のピッチ抑制剤の組成において、有機スルホン酸化合物として、ＭＳＡの代わりにベンゼンスルホン酸（ＢＳＡ）、ｐ−トルエンスルホン酸（ＴＳＡ）、エタンスルホン酸（ＥＳＡ）のいずれか一種を用いたピッチ抑制剤を調製し、クラフト紙マシン・フェルトおよび板紙マシン・フェルトから抽出したピッチに対するピッチ付着防止試験を実施した。
さらに炭酸カルシウムとＰＰＣ用紙マシン・フェルトから抽出したピッチから成る複合汚れに対する汚れ付着防止試験も実施した。
その結果、ＢＳＡ，ＴＳＡ，ＥＳＡのいずれか一種を配合したピッチ抑制剤においても、ＭＳＡを配合したピッチ抑制剤（実施例１〜６および比較例１〜６）と同様のピッチ付着防止効果、および炭酸カルシウムとピッチの複合汚れ付着防止効果が得られた。
【００４１】
（実機試験）
実機でのピッチ抑制剤の性能評価を行うため、炭酸カルシウムを填料（紙の１５質量％配合）として使用したＰＰＣ用紙製造マシンにて、実施例２および比較例２に記載のピッチ抑制剤をフェルトシャワー水に添加し、フェルトに連続添加した。
比較例２のピッチ抑制剤を用いた場合、フェルトに炭酸カルシウムおよびピッチによる目詰まりが発生し、脱水不良、断紙が頻発し、フェルトを３０日後に交換することになった。
しかし、実施例２のピッチ抑制剤を使用した場合、添加1カ月後、フェルトの炭酸カルシウムおよびピッチ汚れは大幅に低減し、脱水不良や断紙は発生せず、フェルトは６０日間連続使用することができた。
【００４２】
また、実機の紙製造工程において、カチオン性ポリマー、非イオン界面活性剤、ホスホン酸化合物の３成分から成るピッチ抑制剤をシャワー水等の製造工程水に添加・希釈すると、洗浄用のシャワーラインノズル目詰まりによるシャワー水の吐出不良（ピッチ抑制剤原液を薬注ポンプでシャワー配管に圧入している場合）、薬注ポンプ吐出口の閉塞による希釈液の吐出不良（ピッチ抑制剤希釈液を薬注ポンプでシャワー配管に圧入している場合）、ワイヤーやフェルト等の目詰まりによる窄水不良、断紙の発生といった新たな障害を引き起こす場合がある。
本発明者らが原因を検討した結果、ピッチ抑制剤中の３成分がシャワー水等の製造工程水中の鉄分等と反応し、析出物が発生することが障害の原因であると推測した。
【００４３】
卓上試験において、これら３成分にＭＳＡを配合した実施例１〜１０および比較例１〜１４で用いたピッチ抑制剤を１，０００ｍｇ／Ｌとなるように添加した紙製造工程水に、鉄分として冷間圧延鋼板（ＳＰＣＣ）製のテストピースを浸漬し、析出物の発生量を目視評価した。
その結果、実施例１〜１０、比較例２、比較例３および比較例５では析出物の発生は認められなかったが、比較例１、４、７〜１４ではカチオン性ポリマーとホスホン酸化合物と鉄分から構成されるピッチ抑制剤由来物析出物の発生が認められた。比較例６ではカチオン性ポリマーの代わりにカチオン界面活性剤を配合したが、反応析出物が認められた。
このことから、本発明のピッチ抑制剤はピッチ付着防止効果だけでなく、炭酸カルシウムとピッチの複合汚れの付着防止効果にも優れており、さらにピッチ抑制剤由来析出物の発生を効果的に抑制できることも確認された。